Revêtement de cathode consistant en : au moins un poly(fluorure de vinylidène) (PVDF)(composant A), au moins un sel de lithium (composant B), et au moins un additif de conductivité (composant C). Revêtement selon la revendication 1, dans lequel ledit composant A est un poly(fluorure de vinylidène) homopolymère ou un copolymère du difluorure de vinylidène avec au moins un comonomère choisi dans la liste : fluorure de vinyle, tétrafluoroéthylène, hexafluoropropylène, 3,3,3-trifluoropropène, 2,3,3,3-tétrafluoropropène, 1,3,3,3-tétrafluoropropène, hexafluoroisobutylène, perfluorobutyléthylène, 1,1,3,3,3-pentafluoropropène, 1,2,3,3,3-pentafluoropropène, perfluoropropylvinyléther, perfluorométhylvinyléther, bromotrifluoroéthylène, chlorofluoroethylène, chlorotrifluoroéthylène, chlorotrifluoropropène, et l’éthylène. Revêtement selon l’une des revendications 1 et 2, dans lequel le PVDF comprend des unités monomères portant au moins l’une des fonctions suivantes: acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, ou phosphonique. Revêtement selon l’une des revendications 1 et 3, dans lequel ledit composant B est choisi parmi le LiPF6 (hexafluorophosphate de lithium), le LiFSI (bis(fluorosulfonyl)imidure de lithium), le TFSI (bis(trifluoromethylsulfonyl)imidure de lithium, le LiTDI (2-trifluorométhyl-4,5-dicyano-imidazolate de lithium), le LiPOF2, le LiB(C2O4)2, le LiF2B(C2O4)2, le LiBF4, le LiNO3, le LiClO4 et les mélanges de deux ou plusieurs des sels cités. Revêtement selon l’une des revendications 1 à 4, dans lequel le composant C est choisi parmi les éthers linéaires ou cycliques, les esters, les lactones, les nitriles, les carbonates et les liquides ioniques. Revêtement selon l’une des revendications 1 à 5, ayant une épaisseur allant de 0,1 à 100 µm, préférentiellement de 0,1 à 50 µm et plus préférentiellement de 0,1 à 35 µm. Revêtement selon l’une des revendications 1 à 6, ayant la composition massique suivante : - Composant A avec un ratio compris entre 20 et 80%, - Composant B avec un ratio compris entre 1 et 40%, - Composant C avec un ratio compris entre 2 et 50%, la somme de ces ratios étant 100%. Procédé de fabrication du revêtement de cathode selon l’une des revendications 1 à 7 à partir d’une encre obtenue en mélangeant tous les constituants du revêtement dans un solvant. Procédé selon la revendication 8, dans lequel ledit solvant est :choisi dans la liste : l’acétone, l’acétyl triéthyl citrate, la γ−butyrolactone, le cyclohéxanone, la cyclopentanone, le dibutyl phthalate, le dibutyl sébacate, le diéthyl carbonate, le diéthyl phthalate, le dihydrolevoglucosenone, le diméthylacétamide, le N,N−diméthylformamide, le diméthylsulfoxide, le 1,4−dioxane, la 3−Heptanone, le hexaméthyl phosphoramide, la 3−héxanone, la méthyl éthyl cétone, la N−méthyl−2−pyrrolidinone, la 3−octanone, la 3−pentanone, le propylène carbonate, le tétrahydrofurane, la tétraméthylurée, la triacétine, le triéthyl citrate, le triéthyl phosphate, le triméthyl phosphate, la N,N′ tétrabutylsuccindiamide et leurs mélanges. Cathode pour batterie lithium-ion tout solide, ladite cathode consistant en une matière active, un liant et une matière conductrice, et présentant une couche de revêtement selon l’une des revendications 1 à 7. Cathode selon la revendication 10, dans laquelle ladite matière active est choisie parmi le dioxyde de manganèse, l’oxyde de fer, l’oxyde de cuivre, l’oxyde de nickel, les oxydes composites lithium-manganèse, les oxydes compositions lithium-nickel, les oxydes compositions lithium-cobalt, les oxydes composites lithium-nickel-cobalt, les oxydes composites lithium-nickel-cobalt-manganèse, les oxydes composites lithium-nickel-cobalt-manganèse enrichis en lithium, les oxydes composites de lithium et de métal de transition, les oxydes composites de lithium-manganèse-nickel de structure spinelle, les oxydes composites haut voltage de nickel-manganèse, les oxydes de vanadium, du souffre du type S 8 et leurs mélanges. Cathode selon l’une des revendications 10 et 11, dans laquelle ladite matière conductrice est choisie parmi les noirs de carbones, les graphites, naturel ou de synthèse, les fibres de carbone, les nanotubes de carbone, les fibres et poudres métalliques, et les oxydes métalliques conducteurs. Cathode selon l’une des revendications 10 à 12, dans laquelle ledit liant est un polymère choisi parmi les polyoléfines, les polymères fluorés, les polymères fluorés présentant des fonctions acides, les polyacides acryliques, les polyacrylonitriles, des polymères de type cellulose, le polyphénylsulfone, le polyéthersulfone, une résine phénolique, une résine vinylester, une résine époxyde, ou un polymère cristal-liquide. Cathode selon l’une des revendications 10 à 13, ayant une porosité inférieure à 10%, de préférence inférieure à 5%. Procédé de fabrication d’une électrode positive de batterie Li-ion, ledit procédé comprenant les opérations suivantes: - fournir une cathode, - déposer sur ladite cathode une couche de revêtement selon l’une des revendications 1 à 7. Batterie secondaire Li-ion tout solide comprenant une anode, une cathode selon l’une des revendications 10 à 14 et un électrolyte tout solide.